СПОСОБ НАНЕСЕНИЯ ПОКРЫТИЙ НА МЕТАЛЛИЧЕСКИЕ ПОВЕРХНОСТИ ПРИ ПОМОЩИ НАНОКРИСТАЛЛИЧЕСКИХ СЛОЕВ ОКСИДА ЦИНКА, ВОДНАЯ КОМПОЗИЦИЯ ДЛЯ ЭТОГО И ПРИМЕНЕНИЕ ПОВЕРХНОСТЕЙ С НАНЕСЕННЫМИ ТАКИМ ОБРАЗОМ ПОКРЫТИЯМИ

1. Способ нанесения покрытия на металлические поверхности при помощи водной композиции, которая содержит водный раствор соли цинка, посредством обливания, распыления или/и окунания, отличающийся тем, что начальная температура субстрата при распылении или окунании находится в диапазоне от 5 до 400°С, а начальная температура субстрата при обливании находится в диапазоне от 100 до 400°С, и что на металлической поверхности образуется антикоррозионный нанокристаллический слой оксида цинка.
2. Способ по п. 1, отличающийся тем, что используют следующую водную композицию, у которой содержание цинксодержащих соединений приведено в пересчете на содержание элементарного цинка, у которой остальные вещества приведены с содержанием этих веществ и у которой содержание соединений 2.а) или соединений 2.b) является обязательным, к которой могут быть добавлены не содержащие цинк соединения 2.b), если композиция в выбранных условиях обработки протравливает цинксодержащие металлические поверхности: а) от 0 или 0,001 до 100 г/л цинксодержащих соединений 2.а), и b) от 0 или 0,001 до 300 г/л не содержащих цинк соединений 2.b), а также от 0 или 0,0001 до 50 г/л дотирующего средства, от 0 или 0,0001 до 60 г/л средства для корректировки значения рН или/и для стабилизации водной композиции, от 0 или 0,001 до 10 г/л связующего средства или/и от 0 или 0,001 до 10 г/л добавок.
3. Способ по п. 1 или 2, отличающийся тем, что металлическая поверхность субстрата имеет температуру более 120°С и что субстрат подвергают резкому охлаждению при контакте с водной композицией.
4. Способ по п. 1 или 2, отличающийся тем, что в нанокристаллическом слое оксида цинка образуются кристаллы оксида цинка или кристаллы смешанного оксида цинка со средним диаметром частиц или/и кристаллов в диапазоне от 1 до 200 нм, в частности, при изучении верхней стороны покрытия под электронным растровым микроскопом REM, и при необходимости в случае удлиненно сформировавшихся частиц - со средней длинной частиц в диапазоне от 10 до 2000 нм.
5. Способ по п. 1 или 2, отличающийся тем, что водная композиция обладает значением рН в диапазоне от 2 до 13 и содержанием цинка, рассчитанным на металл, в диапазоне от 0,001 до 100 г/л.
6. Способ по п. 1 или 2, отличающийся тем, что водная композиция содержит по меньшей мере одно средство для корректировки значения рН или/и для стабилизации водной композиции 4.), по меньшей мере одно связующее средство 5.) или/и по меньшей мере одну добавку 6.).
7. Способ по п. 1 или 2, отличающийся тем, что металлическую поверхность из цинка или/и сплава цинка приводят в контакт с водной композицией, которая не содержит цинка или содержит цинк в количестве от 0,001 до 100 г/л, в расчете на металл, причем благодаря протравливающему эффекту водной композиции некоторое количество цинка попадает в водную композицию и повышает в ней долю цинка.
8. Способ по п. 1 или 2, отличающийся тем, что образуется нанокристаллический слой оксида цинка, содержащий в каждом случае по меньшей мере один гидроксид, оксид или/и фосфат, в частности алюминия, бария, бора, кальция, железа, гафния, кобальта, меди, лантана, лантанида, магния, марганца, никеля, фосфора, азота, стронция, титана, иттрия, цинка или/и циркония.
9. Способ по п. 1 или 2, отличающийся тем, что образуется нанокристаллический слой оксида цинка, содержащий в каждом случае по меньшей мере один ингибитор коррозии, один силан/силанол/силоксан/полисилоксан, один полисилоксан, один органический полимер/сополимер, один силикат или/и одну добавку.
10. Способ по п. 1 или 2, отличающийся тем, что при обливании или распылении процесс проводят при температуре электролитной композиции в диапазоне от 5 до 98°С или что в случае окунания субстрата температура электролитной композиции находится в диапазоне от 45 до 99°С.
11. Способ по п. 1 или 2, отличающийся тем, что при окунании в раствор электролита процесс проводят при начальной температуре раствора в диапазоне от 40 до 98°С.
12. Способ по п. 1 или 2, отличающийся тем, что после нанесения обрабатывающего раствора посредством распыления, обливания или окунания избыточный обрабатывающий раствор отжимают.
13. Способ по п. 1 или 2, отличающийся тем, что нанокристаллический слой оксида цинка после его нанесения просушивают и что затем при необходимости на него наносят другое покрытие.
14. Способ по п. 1 или 2, отличающийся тем, что нанокристаллический слой оксида цинка после его нанесения не просушивают или просушивают не полностью и что затем на еще не полностью просушенный нанокристаллический слой оксида цинка наносят другое покрытие.
15. Способ по п. 1 или 2, отличающийся тем, что на нанокристаллический слой оксида цинка после его нанесения, без или с последующей промывкой водой, наносят покрытие при помощи другой покрывающей композиции.
16. Способ по п. 1 или 2, отличающийся тем, что после первого образования нанокристаллического слоя оксида цинка осуществляют новую обработку субстрата с нанесенным покрытием посредством обливания, распыления или окунания при помощи водной композиции, как это определено в одном из пп. 1, 2 и 5-10.
17. Способ по п. 1 или 2, отличающийся тем, что на нанокристаллический слой оксида цинка без сушки или после сушки наносят по меньшей мере одно другое покрытие на основе соответственно по меньшей мере одного ингибитора коррозии, фосфата, фосфоната, силана/силанола/силоксана/полисилоксана, полисилоксана, соединения на основе алюминия, бария, бора, кальция, железа, гафния, кобальта, меди, лантана, лантанида, магния, марганца, никеля, фосфора, кремния, стронция, титана, иттрия, цинка или/и циркония, органического полимера/сополимера или/и силиката.
18. Водная композиция как в одном из пп. 1, 2 и 5-10.
19. Нанокристаллический слой оксида цинка, полученный способом по одному из пп. 1-17 или/и при помощи водной композиции по п. 18.
20. Применение субстратов с покрытыми способом по пп. 1-17 металлическими поверхностями в автомобилестроении, в качестве архитектурного элемента в строительстве или в технологии изготовления приборов и машин, таких как электротехнические приборы или бытовая техника.